(57)【要約】【課題】一つのＬＥＤ照明装置内や複数のＬＥＤ照明装置の個体間内での発光色のばらつきの少ないＬＥＤ装置を得ることができる蛍光体含有シートの製造方法、その製造方法により得られた蛍光体含有シート、及びスクリーン印刷用蛍光体含有インクを提供する。【解決手段】スクリーン印刷法により蛍光体含有シートを製造する方法であって、平均粒子径５〜６０μｍの蛍光体粒子５〜９０質量％と微細粒子と液状樹脂成分とを含有する蛍光体含有インクを調製する工程と、スクリーンメッシュを介して蛍光体含有インクを支持基材上に塗布し、塗布された蛍光体含有インクをレベリングさせることにより塗膜を形成する工程と、塗膜を硬化させて硬化膜を形成させる工程と、を備え、微細粒子が平均粒子径０．００５〜２μｍの無機粒子及び平均粒子径０．５〜２０μｍの樹脂粒子の少なくとも一方を含有する。【選択図】  図１
2014196449.tif 000002
【特許請求の範囲】
【請求項１】
スクリーン印刷法により蛍光体含有シートを製造する方法であって、
平均粒子径５〜６０μｍの蛍光体粒子５〜９０質量％と、前記蛍光体粒子以外の微細粒子と、液状樹脂成分と、を含有する蛍光体含有インクを調製する工程と、
スクリーンメッシュを介して前記蛍光体含有インクを支持基材上に塗布し、塗布された前記蛍光体含有インクをレベリングさせることにより塗膜を形成する工程と、
前記塗膜を硬化させて硬化膜を形成させる工程と、を備え、
前記微細粒子が平均粒子径０．００５〜２μｍの無機粒子及び平均粒子径０．５〜２０μｍの樹脂粒子の少なくとも一方を含有することを特徴とする蛍光体含有シートの製造方法。
【請求項２】
前記微細粒子が平均粒子径０．００５〜２μｍの無機粒子を含む請求項１に記載の蛍光体含有シートの製造方法。
【請求項３】
前記蛍光体含有インク中における前記微細粒子の含有割合が０．５〜５０質量％である請求項１または２に記載の蛍光体含有シートの製造方法。
【請求項４】
前記塗膜の厚みが前記蛍光体粒子の平均粒子径の１〜５倍である請求項１〜３の何れか１項に記載の蛍光体含有シートの製造方法。
【請求項５】
前記硬化膜の厚みが１０〜１００μｍである請求項１〜４の何れか１項に記載の蛍光体含有シートの製造方法。
【請求項６】
前記硬化膜を、ＬＥＤ照明装置に収容する寸法に切断する工程をさらに含む請求項１〜５のいずれか１項に記載の蛍光体含有シートの製造方法。
【請求項７】
前記液状樹脂成分が硬化性液状シリコーンゴムまたは硬化性液状シリコーンレジンを含む請求項１〜６のいずれか１項に記載の蛍光体含有シートの製造方法。
【請求項８】
平均粒子径５〜６０μｍの蛍光体粒子５〜９０質量％と、平均粒子径０．００５〜２μｍの無機粒子及び平均粒子径０．５〜２０μｍの樹脂粒子の少なくとも一方を含有する前記蛍光体粒子以外の微細粒子０．５〜５０質量％と、シリコーンゴムまたはシリコーンレジンとを含有し、
厚みが１０〜１００μｍであることを特徴とする蛍光体含有シート。
【請求項９】
前記厚みが前記蛍光体粒子の平均粒子径の１〜５倍である請求項８に記載の蛍光体含有シート。
【請求項１０】
平均粒子径５〜６０μｍの蛍光体粒子５〜９０質量％と、前記蛍光体粒子以外の微細粒子と、液状樹脂成分と、を含有し、
前記微細粒子が平均粒子径０．００５〜２μｍの無機粒子及び平均粒子径０．５〜２０μｍの樹脂粒子の少なくとも一方を含有することを特徴とするスクリーン印刷用蛍光体含有インク。
【請求項１１】
前記液状樹脂成分が硬化性液状シリコーンゴムまたは硬化性液状シリコーンレジンを含む請求項１０に記載のスクリーン印刷用蛍光体含有インク。
【発明の詳細な説明】
【技術分野】
【０００１】
本発明は、ＬＥＤ素子等の光源が発する光の波長を変換させるための蛍光体含有シートの製造方法及びその製造方法により得られた蛍光体含有シートに関する。
【背景技術】
【０００２】
近年、照明装置として、白熱電球、蛍光ランプなどの光源に替わり、発光ダイオード（ＬＥＤ）を光源とするＬＥＤ照明装置が普及している。ＬＥＤ照明装置としては、例えば、青色ＬＥＤ素子の発光による青色光、赤色ＬＥＤ素子の発光による赤色光、緑色ＬＥＤ素子の発光による緑色光等の異なる色の光を混色させることにより、照明に適した昼光色、昼白色、白色、温白色、または電球色のような白色光に発光させるような照明装置が知られている。
【０００３】
また、このような白色光を安価に得るために、一つの青色ＬＥＤ素子の発光により黄色蛍光体を励起して黄色光を発光させ、青色ＬＥＤ素子の青色光と黄色蛍光体の黄色光とを混色することにより、疑似白色光を発光する白色ＬＥＤ照明装置も広く用いられている。黄色蛍光体としてはＹＡＧ（イットリウム・アルミニウム・ガーネット）系蛍光体が広く用いられている。また、演色性を改良した青色ＬＥＤ素子とＹＡＧ系蛍光体を用いた白色ＬＥＤ照明装置として、赤色蛍光体や緑色蛍光体をさらに添加した白色ＬＥＤ照明装置も知られている。
【０００４】
ＬＥＤ素子からの発光を蛍光体により色変換する方法としては、ＬＥＤ照明装置のＬＥＤ素子を封止する封止体に蛍光体を分散させる方法が広く用いられている。具体的には、例えば、図５のＬＥＤ照明装置１００のように、外部へ延出されている一対のリード５ａ,５ｂが配置された上面が開口した凹部を有する発光体収容部材５とＬＥＤ素子１とを備え、ＬＥＤ素子１の一方の電極はリード５ａに接続され、ＬＥＤ素子１の他方の電極が金線６によりワイヤーボンディングされてリード５ｂに接続されており、ＬＥＤ素子１を収容する凹部に、透明樹脂２ｂに蛍光体２ａを分散させた樹脂封止体４を充填してＬＥＤ素子１を封止したような形態のＬＥＤ照明装置が挙げられる。
【０００５】
このようなＬＥＤ照明装置１００においては、透明樹脂２ｂに蛍光体２ａを分散させた液状樹脂組成物をディスペンサーを用いて少量ずつ凹部にポッティング塗布することによりＬＥＤ素子１を封止している。このようなＬＥＤ照明装置１００の製造においては、液状樹脂組成物中に均一に分散された蛍光体が、それらの比重差や大きさに基づく移動性の違いに応じて経時的な沈降性に差が出るために、分散性が不均一になることにより封止体内で蛍光体の分散の密度にばらつきが生じやすいという問題があった。その結果、発光領域内で発光色の色むらを生じさせやすいという問題があった。また、工業的な生産においては、複数のＬＥＤ照明装置の個体間の発光色のばらつきが大きくなりやすく、歩留まりを低下させる原因になるという問題もあった。
【０００６】
このような問題を解決するための技術として、予め成形した蛍光体含有シートを、ＬＥＤ素子の表面やＬＥＤ素子を封止する樹脂封止体の内部や表面、あるいはＬＥＤ照明装置の封止体と隔てた位置に、配置する方法も知られていた。図６は、蛍光体２ａを透明樹脂２ｂに分散させてシート状に成形した蛍光体含有シート１２を、ＬＥＤ素子１を封止する樹脂封止体３中に配置したＬＥＤ照明装置１１０の模式断面図である。ＬＥＤ照明装置１１０においては、蛍光体含有シート１２中の蛍光体２ａをＬＥＤ素子１の発光により励起させて蛍光を発光させて色変換させている。
【０００７】
蛍光体含有シートは、通常、蛍光体を分散させた１枚の蛍光体含有シートを作成し、蛍光体含有シートをＬＥＤ照明装置に装着するのに適した大きさに切断することにより製造される。このような方法により蛍光体含有シートを製造する場合には、予め製造した大きな蛍光体含有シートを切断することにより製造するために、塗布するために準備された塗液中で蛍光体が経時的に沈降して分散性が変化することを抑制できる。このような蛍光体含有シートは、従来、キャスト法、ロールコーティング法、押出ラミネート法、プレス成形、スピンコーティング法等により製造されている。また、下記特許文献１は、常温で粘度５００Ｐａ・ｓｅｃ以上の液状または常温で固体状または半固体状の蛍光体含有樹脂組成物を用いて蛍光体含有シートを作成することにより蛍光体の分散安定性をさらに向上させる技術を開示している。
【先行技術文献】
【特許文献】
【０００８】
【特許文献１】特開２０１１−１３８９８５号公報
【発明の概要】
【発明が解決しようとする課題】
【０００９】
キャスト法、ロールコーティング法、プレス成形、押出ラミネート法等の手段を用いて蛍光体含有シートを製造する場合には、例えば厚み１００μｍ以下のような薄い膜厚のシートを高い厚み精度に制御することが困難であった。また、スピンコーティング法を用いて１００μｍ以下の薄いシートを製造する場合にも、光学的に一定の品質の蛍光体含有シートを安定的に量産することは困難であった。
【００１０】
本発明者らは、種々のコーティング法で検討した結果、高い厚み精度に制御された薄厚の蛍光体含有シートを製造するために、いわゆるスクリーン印刷法を用いて蛍光体含有樹脂組成物からなるインクを支持基材上に塗布し、塗布されたインクをレベリングさせることにより塗膜を形成する方法を採用し、このような塗膜を硬化させることにより蛍光体含有シートを作成した。
【００１１】
スクリーン印刷法を用いた蛍光体含有シートの製造方法の各工程について、図７を参照して説明する。図７（ａ）〜図７（ｅ）は製造方法の各工程を示す模式断面図である。図７中、１０はメッシュ部１０ａ，開口１０ｂ及び枠１０ｃを備えたスクリーンメッシュであり、１１が支持基材、１３ａはスクレイパー、１３ｂはスキージー、２４は液状透明樹脂に蛍光体粒子を分散させて調製されたインク、２５はインク２４をレベリングさせて形成された塗膜である。
【００１２】
本製造方法においては、はじめに、図７（ａ）に示すように、支持基材１１の上方にスクリーンメッシュ１０を配置し、スクリーンメッシュ１０上にインク２４を載せる。そして、図７（ｂ）に示すようにインク２４をスクレイパー１３ａで矢印方向に塗り広げることにより開口１０ｂにインク２４を充填する。そして、開口１０ｂの全てにインク２４を充填した後、図７（ｃ）に示すようにスキージー１３ｂをスクリーンメッシュ１０及び支持基材１１に強く押し当てながら矢印方向に動かすことにより、図７（ｄ）に示すようにインク２４を支持基材１１に転写して印刷する。そして、所定の時間放置することによりインク間の空隙を埋めるようにインクをレベリングさせる。このようにして、図７（ｅ）に示すように、支持基材１１上にインク２４の塗膜２５が形成される。そして、塗膜２５を硬化させることにより蛍光体含有シートが形成される。
【００１３】
そして、このような製造方法により得られた蛍光体含有シートをＬＥＤ照明装置に装着する大きさに切断し、このようにして得られた蛍光体含有シート片を用いて図６に示すようなＬＥＤ照明装置を製造することができる。
【００１４】
しかしこのようにして得られたＬＥＤ照明装置においても、発光領域内で発光色の色むらを生じさせやすいという問題があった。また、工業的な生産においては、複数のＬＥＤ照明装置の個体間の発光色のばらつきも充分に減らすことができず、歩留まりが向上しない傾向もあった。本発明は、スクリーン印刷法を経て蛍光体含有シートを製造し、このような蛍光体含有シートを用いてＬＥＤ照明装置を製造する場合において発光色の色むらを生じさせる問題を抑制することができる蛍光体含有シートの製造方法、その製造方法により得られた蛍光体含有シート及びその製造に用いられるスクリーン印刷用蛍光体含有インクを提供することを目的とする。
【課題を解決するための手段】
【００１５】
本発明者らは上述した問題を解決すべく、スクリーン印刷法を経て得られた蛍光体含有シートを詳細に分析した結果、次のような知見が得られた。
【００１６】
図８（ａ）にスクリーン印刷法を経て得られた薄厚の蛍光体含有シートから切り出した、３×３ｍｍ程度の蛍光体含有シート１２と、その２箇所の部分を拡大して観察したときの模式図を示す。蛍光体含有シート１２は透明樹脂２ｂに蛍光体２ａを分散させて形成されている。本発明者らは、図８（ａ）に示すように、蛍光体含有シート１２を拡大して観察したときに点線で示す領域Ｌに蛍光体２ａの存在割合の低い透明な領域が存在することに気付いた。そして、このような蛍光体２ａの存在割合の低い領域が、次のようなメカニズムにより、一つのＬＥＤ照明装置の発光領域内で発光色の色むらを生じさせる原因になっていると考えた。
【００１７】
図８（ｂ）に、蛍光体含有シート１２をＬＥＤ照明装置に装着したときの光路を模式的に説明した図を示す。図８（ｂ）に示すように、このようなＬＥＤ照明装置においては、蛍光体２ａの少ない領域Ｌにおいては、蛍光体粒子２ａが少ないために波長変換効率が低く、ＬＥＤ素子の発光色そのままで出射させやすくする。また、この領域を通過する光は蛍光体と衝突しにくいために拡散されにくい。その結果、一つのＬＥＤ照明装置の中で得られる発光色に色むらが生じやすくなる。
【００１８】
本発明者らは、このような蛍光体粒子の存在割合の低い領域が生じる原因を検討したところ、この領域はスクリーンメッシュのメッシュ部分に沿って形成されていることに気付いた。すなわち、薄厚のシートを作成する場合において、スクリーンメッシュのメッシュが存在していた領域にはレベリングの際に粒子径が大きく比重も高い蛍光体粒子は移動しにくく、移動しやすい樹脂成分のみが流動して蛍光体含有率の低い領域が形成されやすくなっていることに気付いた。そして、図８（ａ）に示すように、領域Ｌの位置は蛍光体粒子が少ないために色変換効率や拡散性がその周囲の領域よりも低くなることにより色むらを生じさせていることに気付いた。特に蛍光体含有シートがＬＥＤ素子に近づけば近づくほど色むらは顕著になり、また、凸レンズを載置したＬＥＤ照明装置の場合にはレンズにより色むらが拡大されて照射面に顕著に現れる傾向があった。
【００１９】
また、複数のＬＥＤ照明装置の個体間では領域Ｌの位置や面積が異なるために、複数のＬＥＤ照明装置の個体間では発光色のばらつきを生じさせていることに気付いた。本発明者らはこのような知見に基づき鋭意検討し、本発明に想到するに至った。
【００２０】
すなわち、本発明の製造方法は、スクリーン印刷法により蛍光体含有シートを製造する方法であって、平均粒子径５〜６０μｍの蛍光体粒子５〜９０質量％と、蛍光体粒子以外の微細粒子と、液状樹脂成分と、を含有する蛍光体含有インクを調製する工程と、スクリーンメッシュを介して蛍光体含有インクを支持基材上に塗布し、塗布された蛍光体含有インクをレベリングさせることにより塗膜を形成する工程と、塗膜を硬化させて硬化膜を形成させる工程と、を備え、微細粒子が平均粒子径０．００５〜２μｍの無機粒子及び平均粒子径０．５〜２０μｍの樹脂粒子の少なくとも一方を含有する蛍光体含有シートの製造方法である。
【００２１】
図１に本発明に係る製造方法により得られる蛍光体含有シート２を拡大して観察したときの模式図を示す。図１（ａ）に示すように、本発明に係る製造方法によれば、レベリングの際に、スクリーンメッシュのメッシュ跡のように形成される領域Ｌに平均粒子径０．００５〜２μｍの無機粒子及び平均粒子径０．５〜２０μｍの樹脂粒子の少なくとも一方を含有する微細粒子を存在させることができる。平均粒子径５〜６０μｍのような大粒径の比重の大きい蛍光体粒子２ａはレベリングの際にスクリーンメッシュのメッシュがあった領域に流れにくいが、上述したような微細粒子２ｃは、透明樹脂２ｂの流動に追従して移動することができる。
【００２２】
すなわち、図１（ｃ）に示すように、例えば、液状樹脂成分に、蛍光体粒子として比較的粒径が大きい２ａ（Ｙ），蛍光体粒子として比較的粒径が小さい２ａ（Ｒ），及び蛍光体粒子に比べて比重が小さい樹脂粒子や、粒子径が小さい無機粒子等の流れやすい微細粒子２ｃが含有されたインクを用いた場合には、レベリングの際に微細粒子２ｃが最も液状樹脂に追従しやすくなり、次に比較的粒径が小さい蛍光体粒子２ａ（Ｒ）が液状樹脂に追従しやすくなる。そのために、領域Ｌに最も流れやすい微細粒子２ｃを多く存在させることができると考えている。
【００２３】
このような場合、図１（ｂ）に示すように領域Ｌに入射した光は微細粒子２ｃにより反射されて拡散される。その結果、領域Ｌに入射した光は蛍光体含有シート２内で広い範囲に拡散され、均質に色が混合される。すなわち、微細粒子を配合した場合には蛍光体の存在割合は低く透明であった領域Ｌが不透明または半透明の拡散性を有する領域になる。その結果、領域Ｌの位置や面積割合に関わらず発光領域の色むらが抑制される。
【００２４】
このような微細粒子としては、平均粒子径０．００５〜２μｍの無機粒子を含有することが蛍光体含有シートの光透過性を低下させにくい点から好ましい。
【００２５】
また、蛍光体含有インク中における微細粒子の含有割合は０．５〜５０質量％であることが、光透過性を大幅に低下させずに光拡散性を付与することにより色むらの発生を抑制することができる点から好ましい。
【００２６】
また、塗膜の厚みは、蛍光体粒子の平均粒子径の１〜５倍であることが好ましく、また、１０〜１００μｍであることが好ましい。本発明によれば、このような蛍光体粒子の粒子径に近いような薄厚の蛍光体含有シートを製造した場合であっても、発光の色むらの少ないＬＥＤ照明装置を得ることができる。
【００２７】
また、硬化膜を、ＬＥＤ照明装置に収容する寸法、具体的には、例えば、１０×１０ｍｍ以下、さらには０．３×０．３ｍｍのような寸法に切断する工程をさらに含む。このように小さく細断された蛍光体含有シートを用いることにより、複数のＬＥＤ照明装置の個体間で発光色のばらつきの少ないＬＥＤ照明装置を得ることができる。
【００２８】
液状樹脂成分としては、例えば、硬化性の液状シリコーンゴムまたは硬化性の液状シリコーンレジンを含むことが耐熱性、耐光性、及び光透過性に優れる点から好ましい。
【００２９】
また本発明の蛍光体含有シートは、平均粒子径５〜６０μｍの蛍光体粒子５〜９０質量％と、平均粒子径０．００５〜２μｍの無機粒子及び平均粒子径０．５〜２０μｍの樹脂粒子の少なくとも一方を含有する蛍光体粒子以外の微細粒子０．５〜５０質量％と、シリコーンゴムまたはシリコーンレジンとを含有し、厚みが１０〜１００μｍである蛍光体含有シートである。
【００３０】
また、蛍光体含有シートの厚みは、蛍光体粒子の平均粒子径の１〜５倍であることが好ましい。本発明によれば、このような蛍光体粒子の粒子径に近いような薄厚の蛍光体含有シートを製造した場合であっても、発光の色むらの少ないＬＥＤ照明装置を得ることができる。
【００３１】
また本発明のスクリーン印刷用蛍光体含有インクは、平均粒子径５〜６０μｍの蛍光体粒子５〜９０質量％と、蛍光体粒子以外の微細粒子と、液状樹脂成分と、を含有し、微細粒子が平均粒子径０．００５〜２μｍの無機粒子及び平均粒子径０．５〜２０μｍの樹脂粒子の少なくとも一方を含有するスクリーン印刷用蛍光体含有インクである。液状樹脂成分としては、硬化性の液状シリコーンゴムまたは硬化性の液状シリコーンレジンが好ましく用いられる。
【発明の効果】
【００３２】
本発明によれば、スクリーン印刷の工程を経て蛍光体粒子と液状樹脂成分とを含有する蛍光体含有インクを用いて膜厚の薄い蛍光体含有シートを製造する場合において、得られた蛍光体含有シートを用いてＬＥＤ装置を製造した場合に、一つのＬＥＤ照明装置における発光の色むらや、複数のＬＥＤ照明装置間の色ばらつきの少ないＬＥＤ照明装置を得ることができる。
【図面の簡単な説明】
【００３３】
【図１】図１（ａ）は本発明に係る製造方法により得られる蛍光体含有シート２を拡大して観察したときの模式図、図１（ｂ）は、ＬＥＤ照明装置に蛍光体含有シート２を装着したときの光路を模式的に説明した説明図、図１（ｃ）はレべリングの際のインク形成成分の移動性を説明する説明図を示す。
【図２】図２は、本発明に係る蛍光体含有シートの製造方法を説明するための各工程の模式断面図である。
【図３】図３は本実施形態の蛍光体含有シートを用いて得られたＬＥＤ装置１０の模式断面図である。
【図４】図４は本実施形態の蛍光体含有シートを用いて得られたＬＥＤ装置２０の模式断面図である。
【図５】図５は従来のＬＥＤ照明装置１００の模式断面図である。
【図６】図６は従来のＬＥＤ照明装置１１０の模式断面図である。
【図７】図７は、スクリーン印刷の工程を経る蛍光体含有シートの製造方法を説明するための各工程の模式断面図である。
【図８】図８（ａ）はスクリーン印刷の工程を経る製造方法により得られる蛍光体含有シート１２を顕微鏡で拡大して観察したときの模式図、図８（ｂ）は、ＬＥＤ照明装置に蛍光体含有シート１２を装着したときの光路を模式的に説明した説明図を示す。
【発明を実施するための形態】
【００３４】
本実施形態の蛍光体含有シートの製造方法について、図２を参照しながら説明する。図２（ａ）〜図２（ｅ）は蛍光体含有シートの製造方法の各工程を示す模式断面図である。図２中、１０はメッシュ部１０ａ，開口１０ｂ及び枠１０ｃを備えたスクリーン印刷で用いられるようなスクリーンメッシュであり、１１が支持基材、１３ａはスクレイパー、１３ｂはスキージー、１４は蛍光体含有インク（インク）、１５はインク１４をレベリングさせて形成された塗膜である。
【００３５】
本製造方法においては、はじめに、塗膜形成に用いられる蛍光体と蛍光体粒子以外の微細粒子とを含有するスクリーン印刷用のインクを調製する。
【００３６】
液状樹脂成分としては、加熱や光照射等の硬化処理によりまたは常温で硬化して透明性の硬化膜を形成する硬化性液状樹脂成分が用いられる。その具体例としては、例えば、シリコーンゴムやシリコーンレジン等のシリコーン系樹脂、フッ素樹脂、エポキシ系樹脂、アクリル系樹脂、ポリオレフィン系樹脂、ポリエステル系樹脂、ポリウレタン系エラストマー等が挙げられる。これらの中では、シリコーン系樹脂が、耐熱性、耐光性、及び光透過性に優れているために長時間の使用による変色等の劣化が少なく、また、蛍光体を均一に分散させやすい点から好ましい。
【００３７】
液状樹脂成分の粘度は特に限定されないが、常温で、１０〜８００Ｐａ・ｓｅｃ、さらには２０〜６００Ｐａ・ｓｅｃ、更に好ましくは１００〜３００Ｐａ・ｓｅｃであることが好ましい。なお、粘度は常温（２５℃）において、ＪＩＳ Ｋ７１１７に準じて「単一円筒回転粘度計を用いる方法」により測定される値である。
【００３８】
また、蛍光体粒子の種類や組成は特に限定されず、目的とする発光色に応じて適宜調整される。蛍光体粒子の種類の具体例としては、例えば、Ｙ3-ｘＧｄｘＡｌ5Ｏ12：Ｃｅ（０≦ｘ≦３）で表されるアルミン酸イットリウム系蛍光物質（ＹＡＧ），Ｃａ−α−ＳｉＡｌＯＮ：Ｅｕ等の黄色系蛍光体；ＣａＳ：Ｅｕ，ＣａＡｌＳｉＮ３：Ｅｕ等の赤色系蛍光体；一般式ＡＥｕ(1-x)ＬｎxＢ2Ｏ8（ＡはＬｉ，Ｋ，Ｎａ，及びＡｇよりなる群から選ばれる１種、ＬｎはＹ，Ｌａ，及びＧｄよりなる群から選ばれる１種、ＢはＷ又はＭｏである。）で表される赤色系蛍光体、一般式がａ（Ｓｒ1-xＥｕx(1-y)Ｙｂxy）Ｏ・ＳｉＯ２（ただし、２．９≦ａ≦３．１、０．００５≦ｘ≦０．１０、０．００１≦ｙ≦０．１）で表されるアルカリ土類金属ケイ酸塩系蛍光体等の橙色系蛍光体、β−ＳｉＡｌＯＮ：Ｅｕで表される緑色系蛍光体等が挙げられる。これらは、単独で用いても２種以上を組み合わせて用いてもよい。
【００３９】
蛍光体粒子の平均粒子径は５〜６０μｍであり、好ましくは１０〜４０μｍである。なお、平均粒子径が５〜６０μｍの蛍光体粒子においては、二次粒子や単一粒子として粒子径１００μｍ以上の粒子も含まれることがあるが、このような大きな粒子はスクリーンメッシュに引っ掛かってスクリーンメッシュを通過しにくくスキーズした残液中に残る傾向があるために、塗膜中には残りにくくなる傾向がある。従って、スクリーン印刷の手段を用いて塗膜を形成した場合には、他のコーティング法に比べて粗大な蛍光体粒子が塗膜に残りにくいというメリットもある。なお、平均粒子径はレーザー回折式粒度分布測定装置により測定されたメジアン値（Ｄ５０）である。
【００４０】
インク中の蛍光体粒子の含有割合は５〜９０質量％であり、好ましくは３０〜７０質量％である。蛍光体粒子の含有割合が５質量％未満の場合には蛍光体含有シートによる色合わせが困難になり、蛍光体粒子の含有割合が９０質量％を超える場合にはスクリーン印刷の作業性が低下して塗膜の成膜が困難になる。
【００４１】
インクには蛍光体粒子以外の微細粒子が配合される。微細粒子は、平均粒子径０．００５〜２μｍの無機粒子及び平均粒子径０．５〜２０μｍの樹脂粒子から選ばれる少なくとも一方を含む。なお、無機粒子は蛍光体粒子より粒径が小さい粒子であるためにレベリングの際に液状樹脂成分に追従して移動しやすい。一方、樹脂粒子は比重が小さいために適度に大きい粒子の方がレベリングの際に液状樹脂成分に追従して移動しやすい。無機粒子及び樹脂粒子はそれぞれ単独でも、無機粒子と樹脂粒子とを組み合わせて用いてもよい。
【００４２】
無機粒子の平均粒子径は０．００５〜２μｍ、さらには０．０１〜１μｍであることが好ましい。無機粒子の種類は特に限定されず、その具体例としては、例えば、シリカ、酸化チタン、炭酸カルシウム、酸化アルミニウム、タルク、ガラスパウダー等が挙げられる。これらの中では、ナノシリカとも称される微粒子シリカが特に好ましい。また、無機粒子の形態は特に限定されないが、レベリングの際に液状樹脂成分の流れに追従しやすい点から球状粒子がとくに好ましい。これらは、単独で用いても２種以上を組み合わせて用いてもよい。
【００４３】
また、樹脂粒子の平均粒子径は０．５〜２０μｍであることが好ましい。樹脂粒子の種類は特に限定されず、その具体例としては、例えば、シリコーンレジンパウダー（平均粒子径０．５〜１０μｍ），シリコーンゴムパウダー（平均粒子径１〜２０μｍ）またはそれらの複合パウダー（平均粒子径０．５〜２０μｍ）等のシリコーン樹脂粒子やフッ素樹脂パウダー（平均粒子径４〜８μｍ)等が挙げられる。なお、樹脂粒子は、通常、比重が小さく形状が球状に近いために平均粒子径が無機粒子に比べて大きくてもレベリングの際に液状樹脂成分の流れに追従しやすい。
【００４４】
インク中における微細粒子の含有割合は、０．５〜５０質量％、さらには１〜１０質量％であることが好ましい。インク中における微細粒子の含有割合が高すぎる場合には光透過性が低下する傾向があり、微細粒子の含有割合が低すぎる場合には光を拡散させる効果が充分に発揮されない傾向がある。
【００４５】
インクの調製方法は特に限定されない。具体的には、例えば、所定の配合比率になるように配合された蛍光体粒子と微細粒子と液状樹脂成分とを、ロールミル等の公知のインクの分散手段を用いて充分に分散させるような方法等が挙げられる。また、インクの粘度を調整するために必要に応じて、希釈剤として有機溶剤を配合してもよい。有機溶剤の具体帝としては、例えば、トルエン、キシレン、アセトン、メチルエチルケトン、ヘキサン等が挙げられる。
【００４６】
このようにして調製されるインクの粘度は特に限定されないが、常温で、２００〜１０００Ｐａ・ｓｅｃ、さらには３００〜７００Ｐａ・ｓｅｃ、とくには４００〜７００Ｐａ・ｓｅｃであることが好ましい。インクの粘度が高すぎる場合には、塗工性が低下するとともにレベリングに時間が掛かる傾向があり、インクの粘度が低すぎる場合には、液だれが激しくなって塗膜を形成することが困難になる傾向がある。
【００４７】
本製造方法においては、上述したようなインクを用いて、スクリーン印刷の手法を用いて塗膜を形成する。具体的には、はじめに、図２（ａ）に示すように、スクリーンメッシュ１０上に予め調製されたインク１４を適量載せる。
【００４８】
スクリーンメッシュの形態は目的とする厚みの塗膜を形成できる限り特に限定されない。その具体例としては、例えば、線径は２０〜７０μｍ、さらには２５〜６０μｍ程度であり、目開きが３０〜２５０μｍ、さらには６０〜１８０μｍ程度であり、スクリーンの厚さは、３０〜２００μｍ、好ましくは４０〜１００μｍであるような網目を有するようなスクリーンメッシュが挙げられる。
【００４９】
そして、図２（ｂ）に示すようにインク１４をスクレイパー１３ａで矢印方向に塗り広げることにより開口１０ｂにインク１４を充填する。そして、開口１０ｂの全てにインク１４を充填した後、図２（ｃ）に示すようにスキージー１３ｂをスクリーンメッシュ１０及び支持基材１１に強く押し当てながら矢印方向に動かすことにより、図２（ｄ）に示すようにインク１４を支持基材１１に転写して印刷する。
【００５０】
支持基材の種類は特に限定されない。その具体例としては、例えば、厚み１０〜３０００μｍ程度のフッ素樹脂、ポリエチレンテレフタレート（ＰＥＴ），ポリブチレンテレフタレート（ＰＢＴ）等のポリエステル樹脂、ポリエチレン，ポリプロピレン等のポリオレフィン樹脂等、を主体とする樹脂シートやガラス板、金属板等が挙げられる。支持基材はその塗膜形成面に離型性を付与する処理が施されている離型性樹脂シートであることがとくに好ましい。また、塗膜を熱硬化させる場合は、１００℃以上の耐熱性がある基材が好ましい。
【００５１】
そして、図２（ｅ）に示すように、塗布されたインク１４を所定の時間放置することによりインク１４を広げさせてレベリングさせる。このようにして、支持基材１１上にインク１４からなる塗膜１５が形成される。
【００５２】
レベリングにより形成される塗膜の厚みとしては、１０〜１００μｍ、さらには２０〜８０μｍ、とくには３０〜６０μｍであることが好ましい。このように薄い膜厚の塗膜を形成することにより、小型パッケージのＬＥＤ照明装置にも収容できる蛍光体含有シートが得られる。
【００５３】
そして、このような塗膜１５を硬化させることにより支持基材１１上に蛍光体含有シートが形成される。硬化条件は、樹脂の種類に応じて、加熱による熱硬化処理、光照射による光硬化処理、または常温硬化処理等が適宜選択される。蛍光体含有シートの厚みも１０〜１００μｍ、さらには２０〜８０μｍ、とくには３０〜６０μｍであることが好ましい。
【００５４】
このようにして得られた蛍光体含有シートは、例えば、図３に示すような蛍光体含有シート２をＬＥＤ素子１の発光面を覆うように載置し封止して得られるような形態のＬＥＤ照明装置１０の製造に用いられる。図３は、蛍光体２ａ及び無機フィラー２ｃを透明樹脂２ｂに分散させた蛍光体含有シート２をＬＥＤ素子１を封止する樹脂封止体３中に配置したＬＥＤ照明装置１０の模式断面図である。ＬＥＤ照明装置１０においては、ＬＥＤ素子１の発光を蛍光体含有シート２中の蛍光体２ａを励起させて蛍光を発光させることにより波長変換している。なお、ＬＥＤ素子１に近接するように蛍光体含有シート２が配置されたような場合には色むらが拡大されやすいために、とくにＬＥＤ素子１に蛍光体含有シート２を近接するように配置した場合に本発明の高い効果が奏される。更に、凸レンズを載置したＬＥＤ照明装置の場合には、光源からの光が拡大され照射されても照射面に色むらが生じず本発明の効果が顕著に奏せられる。
【００５５】
また、別の形態としてこのようにして得られた蛍光体含有シート２は、例えば、図４に示すような蛍光体含有シート２をＬＥＤ素子１を封止する樹脂封止体３の発光面を覆うように配置して得られるような形態のＬＥＤ照明装置２０の製造に用いられてもよい。図４は、蛍光体含有シート２をＬＥＤ素子１を封止する樹脂封止体３を覆うように配置したＬＥＤ照明装置２０の模式断面図である。ＬＥＤ照明装置２０においては、ＬＥＤ素子１の発光を蛍光体含有シート２中の蛍光体２ａを励起させて蛍光を発光させることにより波長変換している。
【００５６】
なお、得られた蛍光体含有シートは、例えば、レーザーカッター、裁断機、ダイシングソー等を用いて、用途に応じた形状に切断される。具体的には、例えば、図３に示したようなＬＥＤ照明装置１０や、図４に示したようなＬＥＤ照明装置２０に用いる場合には、０．３×０．３ｍｍ〜１．２×１．２ｍｍのような寸法に切断されることが好ましい。また、基板上に一つのＬＥＤ素子を実装するような形態のいわゆるチップオンボード（ＣＯＢ）のＬＥＤ照明装置に用いる場合には、０．３×０．３ｍｍ程度の寸法に切断することが好ましい。なお、ＣＯＢのＬＥＤ照明装置の場合でも複数のＬＥＤ素子の上に一枚のシートを載置するような場合は１０×１０ｍｍのような寸法に切断することが好ましい。また、パワーＬＥＤ照明装置に用いる場合は、一辺の長さが１×１〜３×３ｍｍのような寸法であってもよい。
【００５７】
ＬＥＤ素子としては、従来から知られた紫外光、近紫外光、青色から赤色の領域の波長を示す可視光、近赤外光、赤外光等の波長領域の光を発するＬＥＤ装置が特に限定なく用いられる。例えば、青色ＬＥＤとしては、ＧａＮ系，ＳｉＣ系；ＺｎＳ系，ＺｎＳｅ系等が挙げられる。また、緑色ＬＥＤとしては、ＧａＰ系；Ｎ系；ＧａＰ系等が挙げられる。これらは単独で用いても、２種以上を組み合わせて用いてもよい。
【実施例】
【００５８】
［実施例１］
平均粒子径３０μｍの黄色蛍光体（ＹＡＧ）１３０質量部、平均粒子径０．０１μｍのシリカ５質量部、熱硬化性液状シリコーンゴム１００質量部を混合し、インクロールに３回パスして混練することによりインクを得た。
【００５９】
そして得られたインクを用いて、フッ素樹脂製の離形シート上に、スクリーン厚９０μｍのステンレススクリーンメッシュを用い、レベリング後の厚みが５０μｍになるように塗膜を形成した。そして、離形シート上の塗膜をレベリングさせた後、１００℃で加熱処理することにより熱硬化させることにより厚み５０μｍで１００×１００ｍｍの蛍光体含有シートを得た。
【００６０】
得られた蛍光体含有シートを１．２×１．２ｍｍのサイズに切断して１０枚の切断片を得た。得られた切断片を顕微鏡で観察したところ、透明性の高い領域は観察されなかった。そして図４に示すような形態のＬＥＤ照明装置の製造において、得られた蛍光体含有シートの切断片を青色ＬＥＤ素子の上に載置して白色光を発するＬＥＤ照明装置を１０個作成した。なお、青色ＬＥＤ素子としてはＩｎＧａＮ系であって発光ピーク波長（λｐ）４７０ｎｍの青色ＬＥＤ素子を用いた。そして、１０個のＬＥＤ照明装置を発光させて、白板に向けて発光を照射して照射面の色むらを観察した。その結果、照射面には色むらは発生していなかった。また、異なるロットで得られた蛍光体含有シート間でも発光色のばらつきが小さかった。結果を表１に示す。
【００６１】
【表１】
2014196449.tif 000003
【００６２】
［実施例２］
平均粒子径０．０１μｍのシリカを、平均粒子径０．８μmのフッ素樹脂に替えた以外は実施例１と同様にしてインクを調製し、蛍光体含有シートを作成し、評価した。その結果、得られた切断片を顕微鏡で観察したところ、透明性の高い領域は観察されなかった。また、照射面には色むらは発生していなかった。また、異なるロットで得られた蛍光体含有シート間でも発光色のばらつきが小さかった。結果を表１に示す。
【００６３】
［実施例３］
平均粒子径３０μｍの黄色蛍光体（ＹＡＧ）１２０質量部、平均粒子径１０μｍの赤色蛍光体１０質量部、平均粒子径０．０１μｍのシリカ５質量部、熱硬化性液状シリコーンゴム１００質量部を混合し、インクロールに３回パスして混錬することによりインクを得た。実施例１において、実施例１のインクに代えて上述のように調製したインクを用いた以外は実施例１と同様にして蛍光体含有シートを作成し、評価した。その結果、得られた切断片を顕微鏡で観察したところ、透明性の高い領域は観察されなかった。また、照射面には色むらは発生していなかった。また、異なるロットで得られた蛍光体含有シート間でも発光色のばらつきが小さかった。結果を表１に示す。
【００６４】
［比較例１］
シリカを配合せず、シリコーンゴムを１０５質量部配合した以外は実施例１と同様にしてインクを調製し、蛍光体含有シートを作成し、評価した。その結果、得られた切断片を顕微鏡で観察したところ、透明性の高い領域が多数観察された。また、１０個のＬＥＤ照明装置のうち、照射面には、それぞれが異なった照射面の位置に青色のスポット色むらが発生した。結果を表１に示す。
【００６５】
［比較例２］
シリカを配合する代わりに、平均粒子径３０μｍのガラスビーズを配合した以外は実施例１と同様にしてインクを調製し、蛍光体含有シートを作成し、評価した。その結果、得られた切断片を顕微鏡で観察したところ、透明性の高い領域が多数観察された。また、照射面には、それぞれが異なった照射面の位置に青色のスポット色むらが発生した。結果を表１に示す。
【００６６】
［比較例３］
実施例３で得られたインクを用いてスピンコート法により、蛍光体含有シートを製造した。具体的には、実施例３で調製したインクを直径１５０ｍｍの平坦な円板の中心に適量置き、円板の半径の１／２の径の円周上の厚みが５０μｍになるように１０００ｒ．ｐ．ｍ．の速度で２〜３分間回転することによりインクに遠心力を付与して塗膜を形成した。このとき、塗膜の形成時にＹＡＧ蛍光体と赤色蛍光体とが遠心力によりリング状に分離した。このようにして得られた塗膜を硬化させて蛍光体含有シートを作成した。この蛍光体含有シートを細断して用いた場合には、ＬＥＤ照明装置間で発光色のばらつきが大きかった。また、異なるスピンコートで得られた蛍光体含有シート間でも発光色のばらつきが大きかった。結果を表１に示す。
【００６７】
［比較例４］
ダイ幅２００ｍｍ、ダイランド５ｍｍ、クリアランス５０μｍのスリットダイを有する１軸押し出しコーターを用いて、実施例１の組成のインクを厚さ５０μｍになるように、フッ素樹脂処理したＰＥＴフイルムにコーティングした。しかし、ダイランドに蛍光体の粗大粒子がひっかかり、塗膜にストリークを生じ、また、流れ方向の厚みが不均一になった。押し出しコート法によれば、精度の高い１００μｍ以下の薄い蛍光体含有シートの製造は困難であった。
【００６８】
［比較例５］
実施例１で調製したインクを用いてプレス成形により、蛍光体含有シートを製造した。具体的には、２００×２００ｍｍの金型を用いて実施例１で得られたインクを厚さ５０μｍになるように、プレス成形した。しかし、蛍光体の粗大粒子が支持柱のような作用をして均質な厚みの精度の高い蛍光体含有シートが得られなかった。また、異なるロットで得られた蛍光体含有シート間でも発光色のばらつきが大きかった。
【００６９】
上記結果のように、本発明に係る実施例１〜３で得られた蛍光体含有シートを用いたＬＥＤ照明装置はいずれも透明領域が観察されず、また、ＬＥＤ照明装置の発光色のばらつきが少なかった。
【産業上の利用可能性】
【００７０】
本発明の製造方法により得られる蛍光体含有シートを用いることにより、ＬＥＤ照明装置の発光の色ばらつきを抑制することができる。
【符号の説明】
【００７１】
１    ＬＥＤ素子
２，１２    蛍光体含有シート
２ａ，２ａ（Ｒ），２ａ（Ｙ）    蛍光体
２ｂ    透明樹脂
２ｃ    無機フィラー
３，４      樹脂封止体
５      発光体収容部材
５ａ,５ｂ    リード
１０    スクリーンメッシュ
１０ａ  メッシュ部
１０ｂ  開口
１０ｃ  枠
１１    支持基材
１３ａ    スクレイパー
１３ｂ    スキージー
１４，２４    インク
１５，２５    塗膜
１０，２０，１００，１１０    ＬＥＤ照明装置
【図１】
2014196449.tif 000004
【図２】
2014196449.tif 000005
【図３】
2014196449.tif 000006
【図４】
2014196449.tif 000007
【図５】
2014196449.tif 000008
【図６】
2014196449.tif 000009
【図７】
2014196449.tif 000010
【図８】
2014196449.tif 000011